(57)【要約】  本発明は、高圧縮率を有する折り畳みモザイク式コア構造に関する。コア構造は、不織シートと、硬化樹脂および不織シートの合わせた重量の百分率としての硬化樹脂の重量が少なくとも５０パーセントであるような量の硬化樹脂とを含む。不織シートは、さらに、少なくとも２００グラム／デニール（１８０グラム／デシテックス）のモジュラスおよび少なくとも１０グラム／デニール（９グラム／デシテックス）の靭性を有する繊維を含み、樹脂による含浸の前に、不織シートは、式Ｄｐ＝Ｋ×（（ｄｒ×（１００−％ｒ）／％ｒ）／（１＋ｄｒ／ｄｓ×（１００−％ｒ）／％ｒ）から計算される見掛け密度を有し、式中、Ｄｐは含浸前のシートの見掛け密度であり、ｄｒは硬化樹脂の密度であり、ｄｓは含浸前のシート中の固体材料の密度であり、％ｒは最終コア構造中の重量％単位での硬化樹脂含量であり、Ｋは１．０〜１．５の値を有する数である。さらに、樹脂による含浸前の不織シートのＧｕｒｌｅｙ多孔度は、３０秒／１００ミリリットル以下である。また本発明は、このような折り畳みコアを組み込んだ複合構造にも関する。
2012500864.tif 000002
【特許請求の範囲】
【請求項１】
複数の折り畳みモザイク式配置を含むコア構造であって、前記折り畳みモザイク式配置が、さらに、
（ａ）少なくとも２００グラム／デニール（１８０グラム／デシテックス）のモジュラスおよび少なくとも１０グラム／デニール（９グラム／デシテックス）の靭性を有する繊維を含む不織シートと、
（ｂ）硬化樹脂および不織シートの合わせた重量の百分率としての硬化樹脂の重量が少なくとも５０パーセントであるような量の硬化樹脂と
を含み、樹脂による含浸の前に、
（１）前記不織シートが、式Ｄｐ＝Ｋ×（（ｄｒ×（１００−％ｒ）／％ｒ）／（１＋ｄｒ／ｄｓ×（１００−％ｒ）／％ｒ）（式中、Ｄｐは含浸前の前記不織シートの見掛け密度であり、ｄｒは前記硬化樹脂の密度であり、ｄｓは含浸前の前記不織シート中の固体材料の密度であり、％ｒは最終コア構造中の重量％単位での前記硬化樹脂含量であり、Ｋは１．０〜１．５の値を有する数である）から計算される見掛け密度を有し、
（２）前記不織シートが、３０秒／１００ミリリットル以下のＧｕｒｌｅｙ多孔度を有する
コア構造。
【請求項２】
前記不織シートが、７０〜１００重量％の繊維および０〜３０重量％のバインダーを含む請求項１に記載のコア構造。
【請求項３】
前記不織シートが、湿式不織シートである請求項２に記載のコア構造。
【請求項４】
前記バインダーが、ｍ−アラミドフィブリッドを含む請求項２に記載のコア構造。
【請求項５】
前記繊維が、ｐ−アラミド繊維を含む請求項２に記載のコア構造。
【請求項６】
請求項１〜５のいずれか一項に記載のコア構造と、前記コア構造の少なくとも１つの外部表面に取り付けられた少なくとも１つのフェースシートとを含む複合パネル。
【請求項７】
前記フェースシートが、樹脂が含浸された繊維、プラスチックまたは金属から製造される請求項６に記載の構造パネル。
【発明の詳細な説明】
【技術分野】
【０００１】
本発明は、高圧縮率の折り畳みコア構造に関する。
【背景技術】
【０００２】
高モジュラス高強度の繊維不織シートから得られるサンドイッチパネル用コア構造（大抵はハニカム形態である）は種々の用途で使用されるが、主として、強度対重量比または剛性対重量比が非常に高い値を有する航空宇宙産業で使用される。例えば、米国特許第５，１３７，７６８号明細書（Ｌｉｎ）には、５０重量％以上のｐ−アラミド繊維を含む（組成物の残りは、バインダーおよび他の添加剤である）高密度の湿式（ｗｅｔ−ｌａｉｄ）不織布から製造されたハニカムコアが記載されている。
【０００３】
コア構造を製造するための市販の高モジュラス高強度の繊維不織シートは、Ｅ．Ｉ．ＤｕＰｏｎｔ  ｄｅ  Ｎｅｍｏｕｒｓ  ａｎｄ  Ｃｏｍｐａｎｙ（Ｗｉｌｍｉｎｇｔｏｎ、ＤＥ）によって販売されるＫＥＶＬＡＲ（登録商標）Ｎ６３６紙である。最軽量グレード（１．４Ｎ６３６）のための紙の密度は、０．６８〜０．８２ｇ／ｃｍ3の範囲である。３つの他のグレード（１．８Ｎ６３６、２．８Ｎ６３６、および３．９Ｎ６３６）のためには、密度範囲は０．７８〜０．９２ｇ／ｃｍ3である。
【発明の概要】
【発明が解決しようとする課題】
【０００４】
折り畳みコア構造は、従来のハニカム構造と比較してはるかに経済的な方法で製造することができる。圧縮特性の強化が非常に重要である用途がいくつかある。これは、航空機、列車などの床材で使用されるサンドイッチパネルに特に当てはまる。潜在的に、圧縮率（剛性）および／またはせん断強度について最適化された折り畳みコアは、付加的な重量およびコストの削減を提供することができる。従って、必要とされるのは、改善された圧縮率を有する折り畳みコア構造である。
【課題を解決するための手段】
【０００５】
本発明は、高圧縮率を有する折り畳みコア構造に関する。コア構造は、複数の折り畳みモザイク式配置を含み、前記モザイク式配置は、不織シートと、硬化樹脂および不織シートの合わせた重量の百分率としての硬化樹脂の重量が少なくとも５０パーセントであるような量の硬化樹脂とをさらに含む。不織シートは、さらに、少なくとも２００グラム／デニール（１８０グラム／デシテックス）のモジュラスおよび少なくとも１０グラム／デニール（９グラム／デシテックス）の靭性を有する繊維を含み、樹脂による含浸の前に、不織シートは、式Ｄｐ＝Ｋ×（（ｄｒ×（１００−％ｒ）／％ｒ）／（１＋ｄｒ／ｄｓ×（１００−％ｒ）／％ｒ）から計算される見掛け密度を有し、式中、Ｄｐは含浸前のシートの見掛け密度であり、ｄｒは硬化樹脂の密度であり、ｄｓは含浸前のシート中の固体材料の密度であり、％ｒは最終コア構造中の重量％単位での硬化樹脂含量であり、Ｋは１．０〜１．５の値を有する数である。さらに、樹脂による含浸前の不織シートのＧｕｒｌｅｙ多孔度は、３０秒／１００ミリリットル以下である。
【０００６】
本発明は、さらに、折り畳みコア構造を含有する複合パネルに関する。
【図面の簡単な説明】
【０００７】
【図１】折り畳みコア構造の図である。
【発明を実施するための形態】
【０００８】
本発明は、高圧縮率を有する折り畳みコア構造に関する。折り畳みコアは、比較的薄い平面シート材料から折り畳まれた、折り畳み幾何パターンの３次元構造である。折り畳み構造の例は図１に示される。このような折り畳みまたはモザイク式のシート構造は、米国特許第６，９３５，９９７Ｂ２号明細書および米国特許第６，８００，３５１Ｂ１号明細書において議論されている。シェブロン（ｃｈｅｖｒｏｎ）は、３次元折り畳みモザイク式コア構造の一般的なパターンである。
【０００９】
折り畳みモザイク式コア構造は、熱硬化性樹脂が被覆または含浸された不織繊維シートを含む。
【００１０】
本発明の折り畳みコアは、シート材料および樹脂コートの全重量の少なくとも５０重量％の樹脂含量を有する。樹脂による含浸前の不織シートの見掛け密度は、式：
Ｄｐ＝Ｋ×（（ｄｒ×（１００−％ｒ）／％ｒ）／（１＋ｄｒ／ｄｓ×（１００−％ｒ）／％ｒ）
によって定義され、式中、Ｄｐは含浸前の不織紙シートの見掛け密度であり、ｄｒは硬化樹脂の密度であり、ｄｓは含浸前の不織シート中の固体材料の密度であり、％ｒは最終コア構造中の重量％単位での硬化樹脂含量であり、Ｋは１〜１．５の値を有する数である。
【００１１】
樹脂による含浸の前の不織シートは、３０秒／１００ミリリットル以下のＧｕｒｌｅｙ透気度（ａｉｒ  ｒｅｓｉｓｔａｎｃｅ）を有する。
【００１２】
シート材料の透過性が高いと、樹脂含浸の過程で樹脂のシート材料内への良好な浸透が可能になるので、被覆後のシートの厚さは、非被覆不織シートの厚さとあまり異ならない。
【００１３】
不織シート折り畳みコアの自由体積／空隙含量は、不織シートの見掛け密度および不織シート中の固体材料の密度に基づいて、あるいはシート断面の画像解析によって測定することができる。
【００１４】
本発明において使用される不織シートの厚さは折り畳みコアの最終用途または所望の特性に依存しており、いくつかの実施形態では、通常、３〜２０ミル（７５〜５００マイクロメートル）の厚さである。いくつかの実施形態では、不織シートの坪量は、０．５〜６オンス／平方ヤード（１５〜２００グラム／平方メートル）である。
【００１５】
本発明の折り畳みコアにおいて使用される不織シートは、少なくとも２００グラム／デニール（１８０グラム／デシテックス）の初期ヤング率、少なくとも１０グラム／デニール（９グラム／デシテックス）の靭性を有する７０〜１００重量部の高モジュラス高強度繊維と、３０重量％以下のバインダーとを含む。
【００１６】
最終用途に応じて異なる材料を不織シートバインダーとして使用することができる。好ましいバインダーとしては、ポリ（ｍ−フェニレンイソフタルアミド）、ポリ（ｐ−フェニレンテレフタルアミド）、ポリスルホンアミド（ＰＳＡ）、ポリ−フェニレンスルフィド（ＰＰＳ）、およびポリイミドが挙げられる。本発明の折り畳みコアの高モジュラス高強度繊維不織シートにおいて、連続繊維、カット繊維（フロック）、パルプまたはこれらの組み合わせの形態である種々の高モジュラス高強度繊維を使用することができる。好ましいタイプの繊維としては、ｐ−アラミド、液晶ポリエステル、ポリベンゾアゾール、ポリピリダゾール、ポリスルホンアミド、ポリフェニレンスルフィド、ポリオレフィン、炭素、ガラスおよびその他の無機繊維、またはこれらの混合物が挙げられる。
【００１７】
本明細書において使用される場合、アラミドという用語は、アミド（−ＣＯＮＨ−）結合の少なくとも８５％が２つの芳香環に直接付いたポリアミドを意味する。アラミドと共に添加剤を使用することができる。実際、１０重量パーセントまでもの他の高分子材料がアラミドとブレンドされ得ること、あるいはアラミドのジアミンの代わりに１０パーセントも他のジアミン、またはアラミドの二酸クロリドの代わりに１０パーセントもの他の二酸クロリドを有するコポリマーが使用され得ることが分かっている。パラアラミド繊維およびこれらの繊維の種々の形態は、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ、Ｄｅｌａｗａｒｅ）から商品名Ｋｅｖｌａｒ（登録商標）で、そしてＴｅｉｊｉｎ，Ｌｔｄ．から商品名Ｔｗａｒｏｎ（登録商標）で入手可能である。本発明において有用な市販のポリベンゾアゾール繊維としては、Ｚｙｌｏｎ（登録商標）ＰＢＯ−ＡＳ（ポリ（ｐ−フェニレン−２，６−ベンゾビスオキサゾール）繊維、Ｚｙｌｏｎ（登録商標）ＰＢＯ−ＨＭ（ポリ（ｐ−フェニレン−２，６−ベンゾビスオキサゾール））繊維が挙げられ、これらはいずれも東洋紡（Ｔｏｙｏｂｏ  Ｃｏ．Ｉｎｃ．）（大阪、日本）から入手可能である。本発明において有用な市販の炭素繊維としては、Ｔｏｈｏ  Ｔｅｎａｘ  Ａｍｅｒｉｃａ，Ｉｎｃ（Ｒｏｃｋｗｏｏｄ、ＴＮ）から入手可能なＴｅｎａｘ（登録商標）繊維が挙げられる。本発明において有用な市販の液晶ポリエステル繊維としては、Ｋｕｒａｒａｙ  Ａｍｅｒｉｃａ  Ｉｎｃ．（Ｎｅｗ  Ｙｏｒｋ、ＮＹ）から入手可能なＶｅｃｔｒａｎ（登録商標）ＨＳ繊維が挙げられる。
【００１８】
本発明の折り畳みコア構造の不織シートは、より高いモジュラスの繊維とブレンドされたより低い強度およびモジュラスの繊維を含むこともできる。ブレンド中のより低強度の繊維の量は、折り畳みコア構造の所望の強度に応じて個別的に変わり得る。低強度繊維の量が多いほど、折り畳みコア構造の強度は低いであろう。好ましい実施形態では、より低強度の繊維の量は３０％以下でなければならない。このようなより低強度の繊維の例としては、メタ−アラミド繊維およびポリ（エチレンテレフタルアミド）繊維が挙げられる。
【００１９】
本発明の折り畳みコアの不織シートは少量の無機粒子を含有することができ、代表的な粒子としては、マイカ、バーミキュライトなどが挙げられ、これらの性能強化添加剤の添加は、改善された耐火性、熱伝導率、寸法安定性などの特性を不織シートおよび最終折り畳みコア構造に付与することができる。
【００２０】
本発明の折り畳みコアのために使用される好ましいタイプの不織シートは紙または湿式不織布である。しかしながら、ニードルパンチ法、接着結合法、熱結合法、および水流交絡法を含む他の技術によって製造された不織布も使用することができる。本発明の折り畳みコアを製造するために使用される紙（湿式不織布）は、実験用スクリーンから業務用サイズの製紙機械類（長網抄紙機（Ｆｏｕｒｄｒｉｎｉｅｒ）または傾斜ワイヤ抄紙機などの一般に使用される機械を含む）までのどんなスケールの設備でも形成することができる。典型的な方法は、フロックおよび／またはパルプなどの繊維材料ならびにバインダーの水性液体中の分散液を作り、液体を分散液から流し出して湿った組成物をもたらし、湿った紙組成物を乾燥させることを含む。分散液は、繊維を分散させてからバインダーを添加するか、あるいはバインダーを分散させてから繊維を添加するかのいずれかによって作ることができる。また最終分散液は、繊維の分散液をバインダーの分散液と混ぜ合わせることによって作ることもでき、分散液は、場合により、無機材料などの他の添加剤を含んでいてもよい。分散液中の繊維の濃度は、分散液の全重量を基準として０．０１〜１．０重量パーセントの範囲であり得る。分散液中のバインダーの濃度は、固体の全重量を基準として３０重量パーセントまでであり得る。典型的な方法では、分散液の水性液体は通常水であるが、ｐＨ調整材料、形成助剤、界面活性剤、消泡剤などの種々の他の材料を含んでもよい。水性液体は、通常、分散液をスクリーンまたは他の穿孔支持体上に導き、分散された固体を保持し、次に液体を通過させて、湿った紙組成物をもたらすことによって分散液から流れ出される。湿った組成物は、支持体上に形成されたら、通常、真空またはその他の圧力によりさらに脱水され、残りの液体を蒸発させることによりさらに乾燥される。
【００２１】
１つの好ましい実施形態では、繊維および高分子バインダーを一緒にスラリー化して混合物を形成することができ、この混合物は、ワイヤスクリーンまたはベルト上で紙へと変形される。種々のタイプの繊維材料および高分子バインダーから紙を形成するための実例となる方法については、米国特許第４，６９８，２６７号明細書および米国特許第４，７２９，９２１号明細書（Ｔｏｋａｒｓｋｙ）、米国特許第５，０２６，４５６号明細書（Ｈｅｓｌｅｒら）、米国特許第５，２２３，０９４号明細書および米国特許第５，３１４，７４２号明細書（Ｋｉｒａｙｏｇｌｕら）が参照される。
【００２２】
紙が形成されたら、これを所望の密度までカレンダー加工するか、あるいは標的の最終密度によってはそのままカレンダー加工しない。
【００２３】
後者の場合、形成テーブルの真空および湿式プレスの圧力を最適化することによって、密度のいくらかの調整を形成中に行うことができる。
【００２４】
フロックは、一般に、連続紡績フィラメントを特定の長さの断片に切断することによって製造される。フロックの長さが２ミリメートル未満であれば、一般に、適切な強度の紙を提供するには短すぎであり、フロックの長さが２５ミリメートルよりも長ければ、均一な湿式ウェブを形成するのが非常に困難である。５マイクロメートル未満、特に３マイクロメートル未満の直径を有するフロックは、適切な断面の均一性および再現性を備えて製造するのが困難であり、フロック直径が２０マイクロメートルよりも大きければ、軽〜中程度の坪量を有する均一な紙を形成するのが非常に困難である。
【００２５】
「パルプ」という用語は、本明細書で使用される場合、茎と通常そこから延出するフィブリルとを有する繊維材料の粒子を意味する。ここで、茎は一般に円柱状であり、直径が約１０〜５０マイクロメートルであり、フィブリルは、通常茎に付いた微細な毛髪様部材であり、直径が１マイクロメートルのわずか何分の一または数マイクロメートル、長さが約１０〜１００マイクロメートルである。アラミドパルプを製造するための実例となる１つの可能な方法は、米国特許第５，０８４，１３６号明細書に概略的に開示されている。
【００２６】
本発明の湿式不織布のための好ましいタイプのバインダーの１つはフィブリッド（ｆｉｂｒｉｄ）である。
【００２７】
「フィブリッド」という用語は、本明細書で使用される場合、およそ１００〜１０００マイクロメートルの長さおよび幅と、およそ０．１〜１マイクロメートルの厚さとを有する小さい薄膜状の本質的に２次元の粒子の非常に微粉化されたポリマー生成物を意味する。フィブリッドは、通常、ポリマー溶液を溶液の溶媒と非混和性の液体の凝固浴内に流し込むことによって製造される。ポリマー溶液の流れは、ポリマーが凝固する際に激しいせん断力および乱流を受ける。
【００２８】
本発明におけるフィブリッドのために好ましいポリマーとしては、アラミド（ポリ（ｍ−フェニレンイソフタルアミド）、ポリ（ｐ−フェニレンテレフタルアミド））が挙げられる。
【００２９】
ウェブ基板を折り畳みコア構造に変形させるための方法は、米国特許第６，９１３，５７０Ｂ２号明細書および米国特許第７，１１５，０８９Ｂ２号明細書ならびに米国特許出願公開第２００７／０１４１３７６号明細書に記載されている。
【００３０】
通常、折り畳みコアの製造方法は、ａ）未処理のウェブ材料に折り目の繰り返しパターンを形成するステップと、ｂ）折り畳みの形成を開始するステップと、ｃ）折り畳みをさらに形成するステップと、ｄ）３次元の折り畳み配置を安定化するステップとを含む。
【００３１】
不織シート上の樹脂含浸は、折り畳みコア形状を形成する前に適用されてもよいし、あるいはコアの折り畳みが完了した後に適用されてもよい。形状の形成前に樹脂の一部が不織シート内に含浸され、形状の形成後に残りが含浸される２段階含浸方法を使用することもできる。不織シートの樹脂含浸が形状の形成前に行われる場合、樹脂は部分的に硬化されるのが好ましい。Ｂ−ステージングとして知られるこのような部分硬化法は、複合材料産業では周知である。Ｂ−ステージとは、樹脂が熱で軟化し、可塑性および溶融性であるが、完全には溶解または溶融しない、重合反応における中間段階を意味する。Ｂ−ステージ後の基板は、まだ、所望の折り畳みコア形状にさらに加工することができる。
【００３２】
コアが折り畳まれた後に樹脂の含浸が行われる場合、通常、浸漬、その後の溶媒除去、および樹脂の硬化という一連の繰り返しステップで行われる。このような含浸法は、ハニカムコア構造を製造するために使用されるものと同様である。好ましい最終コア密度（不織シートおよび樹脂）は、２０〜１５０ｋｇ／ｍ3の範囲である。樹脂含浸の過程で、樹脂は不織シート内に吸収され、不織シート上に被覆される。
【００３３】
本発明の折り畳みコアの最終用途に応じて、異なる樹脂を使用して、不織シートを被覆および含浸することができる。このような樹脂には、フェノール、エポキシ、ポリエステル、ポリアミド、およびポリイミド樹脂が含まれる。フェノールおよびポリイミド樹脂が好ましい。フェノール樹脂は、通常、Ｕｎｉｔｅｄ  Ｓｔａｔｅｓ  Ｍｉｌｉｔａｒｙ  Ｓｐｅｃｉｆｉｃａｔｉｏｎ  ＭＩＬ−Ｒ−９２９９Ｃに適合する。これらの樹脂の組み合わせも使用され得る。適切な樹脂は、Ｈｅｘｉｏｎ  Ｓｐｅｃｉａｌｔｙ  Ｃｈｅｍｉｃａｌｓ（Ｃｏｌｕｍｂｕｓ、ＯＨ）またはＤｕｒｅｚ  Ｃｏｒｐｏｒａｔｉｏｎ（Ｄｅｔｒｏｉｔ、ＭＩ）などの会社から入手可能である。
【００３４】
上記の本発明の折り畳みコアは、折り畳みコア構造の少なくとも１つの外部表面に結合されたフェースシートを有する複合パネルを製造するために使用することができる。フェースシート材料は、プラスチックシートもしくはプレート、繊維強化プラスチック（プリプレグ）、または金属であり得る。フェースシートは、接着剤フィルムによって、あるいはプリプレグ中の樹脂から、圧力下で、通常は熱によりコア構造に取り付けられる。硬化は、プレス、オーブンまたはオートクレーブ内で行われる。このような技法は、当業者には十分に理解される。
【００３５】
試験方法
不織シートの見掛け密度は、約５０ｋＰａの圧力でＡＳＴＭ  Ｄ６４５−９７により測定される不織シートの厚さと、ＡＳＴＭ  Ｄ６４６−９６により測定される坪量とを用いて計算した。繊維デニールは、ＡＳＴＭ  Ｄ１９０７−０７を用いて測定した。
【００３６】
不織シートのＧｕｒｌｅｙ透気度（多孔度）は、ＴＡＰＰＩ  Ｔ４６０に従い、１．２２ｋＰａの圧力差を用いて、約６．４平方センチメートルの紙の円形領域について、シリンダー変位１００ミリリットルあたりの秒数で透気度を測定することによって決定した。
【００３７】
折り畳みコアの密度は、ＡＳＴＭ  Ｃ２７１−６１に従って決定した。
【００３８】
コアの圧縮強度および圧縮率は、ＡＳＴＭ  Ｃ３６５−５７に従って決定した。
【００３９】
コアの比圧縮強度（ｓｐｅｃｉｆｉｃ  ｃｏｍｐｒｅｓｓｉｏｎ  ｓｔｒｅｎｇｔｈ）および比圧縮率（ｓｐｅｃｉｆｉｃ  ｃｏｍｐｒｅｓｓｉｏｎ  ｍｏｄｕｌｕｓ）は、圧縮強度および圧縮率の値をコアの密度で割って計算した。
【実施例】
【００４０】
実施例１
８１重量％のｐ−アラミドフロックおよび１９重量％のメタ−アラミドフィブリッドを含む高モジュラス高強度の繊維不織シートを従来の製紙装置で形成した。パラアラミドフロックは、１．５デニール／フィラメント（１．７デシテックス／フィラメント）の公称フィラメント線密度、６．４ｍｍのカット長、２４グラム／デニールの靭性および９６０グラム／デニールのモジュラスを有するＫｅｖｌａｒ（登録商標）４９であった。このような繊維は、Ｅ．Ｉ．ＤｕＰｏｎｔ  ｄｅ  Ｎｅｍｏｕｒｓ  ａｎｄ  Ｃｏｍｐａｎｙ（Ｗｉｌｍｉｎｇｔｏｎ、ＤＥ）から入手可能である。メタ−アラミドフィブリッドは、米国特許第３，７５６，９０８号明細書（Ｇｒｏｓｓ）に記載されるように作製した。
【００４１】
次に、不織シートをカレンダー加工して、０．５０ｇ／ｃｍ3の見掛け密度、坪量２．５オンス／平方ヤード（８５グラム／平方メートル）、および２秒／１００ミリリットルのＧｕｒｌｅｙ多孔度を有する最終シートを生じた。式：
Ｄｐ＝Ｋ×（（ｄｒ×（１００−％ｒ）／％ｒ）／（１＋ｄｒ／ｄｓ×（１００−％ｒ）／％ｒ）
に基づいて、最終コア中約６５重量％の樹脂含量に対して０．５０ｇ／ｃｍ3の不織シート見掛け密度を目標とした。上記式中、Ｄｐは含浸前の不織シートの見掛け密度であり、ｄｒは硬化樹脂の密度（１．２５ｇ／ｃｍ3）であり、ｄｓは含浸前の不織シート中の固体材料の密度（１．４ｇ／ｃｍ３）であり、％ｒは最終コア中の重量％単位でのマトリックス樹脂含量であり、Ｋは１．０〜１．５の値を有する数である。
【００４２】
３５重量％の固体含量および７０ｍＰａ*ｓｅｃ．の粘度を有するレゾール型フェノール樹脂によって、カレンダー加工された不織シートを含浸させ、溶媒（メタノール／Ｄｏｗａｎｏｌ  ＰＭ）を蒸発させ、樹脂をＢ−ステージに部分的に硬化させ、こうして、樹脂含浸不織シート（プリプレグ）を生じた。次に、この予め含浸されたＢ−ステージ材料から、米国特許第６，９１３，５７０号明細書（Ｋｅｈｒｌｅ）に従って折り畳みコアを形成した。図１に示されるようなジグザグ折り畳みパターンを作った。コアの幾何パターンはＩ１＝１５．００ｍｍ、Ｉ３＝５．００ｍｍ、ｐｓｉ＝１８度、Ｓ＝４．２０ｍｍ、Ｌ＝１０．４２ｍｍ、高さ＝２９．９５ｍｍであった。最終コアを１８０℃で１．５時間熱処理することによって樹脂を完全に硬化させた。完成折り畳みコア構造は、４７．９ｋｇ／ｍ３の密度および全コア重量の６８％の樹脂含量を有した。比圧縮強度は０．０１８９（Ｎ／ｍｍ２）／（ｋｇ／ｍ３）であり、比圧縮率は１．１４（Ｎ／ｍｍ２）／（ｋｇ／ｍ３）であった。重要なデータは表１に要約される。
【００４３】
比較例１
高モジュラス高強度の繊維不織シートを実施例１のように形成したが、０．８５ｇ／ｃｍ３の見掛け密度および２．５オンス／平方ヤード（８５グラム／平方メートル）の坪量までカレンダー加工した。シートのＧｕｒｌｅｙ多孔度は約５秒であった。
【００４４】
次に、不織シートを実施例１のように折り畳みコア構造に変形させた。このコアの幾何パラメータは、高さが３０．１３ｍｍであることを除いて実施例１と全く同じであった。完成折り畳みコア構造は、５０．９ｋｇ／ｍ３の密度および全コア重量の７０％の樹脂含量を有した。比圧縮強度は０．０１９７（Ｎ／ｍｍ２）／（ｋｇ／ｍ３）であり、比圧縮率は０．５８（Ｎ／ｍｍ２）／（ｋｇ／ｍ３）であった。重要なデータは表１に要約される。
【００４５】
表１
2012500864.tif 000003
【００４６】
表１の要約から分かるように、本発明に従って見掛け密度および不織シートへの樹脂浸透について最適化された不織シートを有する実施例１の折り畳みコア構造は、従来技術を代表するより高密度の不織シートから製造された比較例１の折り畳みコア構造と比較して、２倍の圧縮率（剛性）を与えた。両方のコアの圧縮強度は同様であった。このことによって、折り畳みコア構造を製造するために使用された不織シートの密度および不織シート内に含浸された樹脂含量の両方の最適化は、圧縮率の著しい改善をもたらすことが確認される。
【図１】
2012500864.tif 000004
【国際調査報告】
2012500864.tif 000005
2012500864.tif 000006
2012500864.tif 000007